FR 2928375 A1 20090911 FR 0851442 A 20080305 Composition de colorants photochromiques dans un solvant ionique La présente invention concerne des compositions photochromiques, liquides à température ambiante, contenant des colorants photochromiques dissous dans une phase solvant à base d'un ou plusieurs liquide(s) ionique(s), ainsi que des dispositifs optiques renfermant de telles compositions liquides. Le photochromisme est un phénomène physique bien connu observé pour certaines classes de composés. On peut trouver une discussion détaillée de ce phénomène dans "Photochromism : Molecules and Systems", Studies in Organic Chemistry 40, edited by H. Durr and H. Bouas-Laurent, Elsevier, 1990. Les dispositifs photochromes passifs, c'est-à-dire les dispositifs contenant des colorants photochromiques dont l'absorbance dépend uniquement de la présence ou absence de lumière UV, présentent typiquement une activation (coloration) rapide, mais plusieurs minutes, voire dizaines de minutes sont généralement nécessaires pour un retour vers l'état incolore. Cette désactivation (décoloration) lente représente un problème pour l'utilisateur de verres photochromiques car il se trouve obligé de les enlever lorsqu'il passe rapidement d'un environnement lumineux vers un endroit sombre. La vitesse de désactivation des colorants photochromiques dépend non seulement de leur structure chimique mais également, de façon non négligeable, de la matrice les contenant. On a ainsi pu montrer que la décoloration des colorants photochromiques était presque toujours plus rapide dans un milieu liquide que dans un milieu solide. Le problème de la fabrication de composants optiques, et notamment de lentilles ophtalmiques, susceptible de contenir une phase liquide a été résolu récemment par la Demanderesse. La demande de brevet français FR 2 872 589 divulgue ainsi un procédé de fabrication d'un composant optique transparent comportant un ensemble de cellules fermées, séparées les unes des autres, et juxtaposées parallèlement à une surface dudit composant optique. Chaque cellule peut être remplie avec un matériau optique approprié, liquide ou solide, de sorte que l'ensemble des cellules ainsi remplies confère au composant une caractéristique optique voulue telle que le photochromisme. Dans une telle application, la matrice liquide accueillant les colorants photochromiques doit présenter les propriétés suivantes : non toxicité, capacité à dissoudre le colorant photochromique, absence de coloration, transparence, notamment au rayonnement UV, indice de réfraction au moins égal à 1,5 (limite de l'indice de réfraction des substrats organiques constitutifs des lentilles ophtalmiques) faible tension de vapeur, stabilité thermique et photochimique, inertie chimique vis-à-vis du colorant photochromique et vis-à-vis du matériau formant la paroi des cuves. La Demanderesse, dans le cadre de ses recherches visant à mettre au point des composants optiques photochromes de plus en plus performants, a découvert qu'une certaine famille de composants, connus en tant que tels, pouvaient être utilisés avantageusement en tant que matrice liquide pour la solubilisation de colorants photochromes en vue de la fabrication de dispositifs optiques photochromiques tels que ceux décrits dans FR 2 872 589. Ces composés, proposés ici pour la première fois pour la solubilisation de colorants photochromes, sont les liquides ioniques. Les liquides ioniques sont des liquides qui ne contiennent essentiellement que des ions. Au sens large, ce terme englobe tous les sels fondus, par exemple le chlorure de sodium à une température supérieure à 800 °C, mais aujourd'hui le terme � liquide ionique � est communément utilisé pour désigner des sels ayant un point de fusion inférieur à 100 °C. Les liquides ioniques englobent notamment un groupe de composés ioniques liquides à température ambiante (20 °C) et qui sont appelés � liquides ioniques liquides à température ambiante � (en anglais : � room-temperature ionic liquids � (RTIL)). Il est également connu d'utiliser des mélanges de liquides ioniques ayant un point de fusion inférieur à celui de chacun des liquides ioniques purs. 3 On connaît notamment l'intérêt d'utiliser des mélanges eutectiques de liquides ioniques. On entend par � mélange eutectique � un mélange de composés ayant un point de fusion inférieur au point de fusion de n'importe quel autre mélange de ces mêmes composés. On a notamment décrit des mélanges eutectiques de liquides ioniques ayant des points de fusion spectaculairement inférieurs à ceux de leurs composants. Ce phénomène, appelé phénomène eutectique profond (deep eutectic phenomenon) a été décrit pour la première fois en 2003 pour un mélange de chlorure de choline et d'urée. Il est également possible de réduire le point de fusion de liquides ioniques en les associant non pas entre eux, mais avec un solvant organique classique, miscible avec le sel (liquide ionique) dont on cherche à abaisser le point de fusion. Dans la description ci-dessous, la matrice liquide à base de liquide(s) ionique(s) utilisée pour solubiliser un ou plusieurs colorants photochromes sera appelée systématiquement � solvant ionique �. Ce terme a ici une signification plus large que � liquide ionique � et englobe tout liquide ayant un point de fusion inférieur à 20 °C, et contenant au total au moins 50 % en poids, préférentiellement au moins 70 % en poids, d'un ou plusieurs � liquides ioniques � tels que définis ci-dessus (sels organiques ayant un point de fusion inférieur à 100 °C). La présente invention a par conséquent pour objet une composition photochromique, liquide à 20 °C, comprenant (a) au moins un colorant photochromique, et (b) un solvant ionique. L'invention a également pour objet l'utilisation d'une telle composition pour la fabrication d'un dispositif optique ainsi qu'un dispositif optique contenant une telle composition. Comme expliqué ci-dessus, les liquides ioniques sont connus en tant que tels. Comme expliqué en introduction, tous les liquides ioniques ne sont pas liquides à température ambiante et il est nécessaire soit de sélectionner ceux qui ont un point de fusion inférieur à 20 °C, de préférence inférieur à 0 °C, et en particulier inférieur à -10 °C, soit de les associer à un autre liquide ionique ou bien à un solvant organique approprié en des proportions telles que 4 le point de fusion du mélange homogène obtenu soit inférieur à 20 °C, de préférence inférieur à 0 °C et en particulier inférieur à -10 °C. Autrement dit, le solvant ionique utilisé pour solubiliser un ou plusieurs colorants photochromes est de préférence choisi parmi - (b)(i) les liquides ioniques liquides à température ambiante (RTIL), - (b)(ii) les mélanges, liquides à température ambiante, de liquides ioniques. -(b)(iii) les mélanges, liquides à température ambiante, d'au moins un liquide ionique et d'au moins un solvant organique miscible avec le(s) liquide(s) ionique(s). Les composants (b)(i), (b)(ii) et (b)(iii) ci-dessus ont de préférence un point de fusion inférieur à 0 °C et en particulier un point de fusion inférieur à - 10 °C. En effet, il est souhaitable que la matrice liquide (solvant ionique) ne se solidifie pas à des températures relativement basses que l'utilisateur du dispositif optique de la présente invention est susceptible de rencontrer en hiver et/ou en altitude. Dans un mode de réalisation de la présente invention, le mélange de liquides ioniques (b)(ii) est un mélange eutectique d'au moins deux liquides ioniques, c'est-à-dire un mélange ayant un point de fusion inférieur à n'importe quel autre mélange de ces liquides ioniques. On connaît actuellement quelques centaines de liquides ioniques et la synthèse et caractérisation de nouveaux membres de cette famille de composés est en cours. Il est par conséquent impossible de donner ici une liste exhaustive de composés susceptibles de répondre aux critères de fusibilité et de miscibilité ci-dessus. Les liquides ioniques utilisés dans la présente invention sont de préférence choisis parmi les sels organiques de formule Q+A- dans laquelle Q+ représente un cation organique choisi parmi les ions ammonium quaternaire et ternaire, phosphonium quaternaire, sulfonium ternaire et guanidinium, et A- représente n'importe quel anion, organique ou minéral, susceptible de former avec Q+ un sel ayant un point de fusion inférieur à 100 °C. De façon analogue, on peut définir les liquides ioniques liquides à température ambiante (room-temperature ionic iiquids, RTIL) comme étant de préférence choisis parmi les sels de formule Q+A- dans laquelle Q+ représente un cation choisi parmi les ions ammonium quaternaire et ternaire, phosphonium quaternaire, sulfonium ternaire et guanidinium, et K représente n'importe quel anion, organique ou minéral, susceptible de former avec Q+ un sel ayant un point de fusion inférieur à 20 °C. 5 Les ions ammonium quaternaire et ternaires sont de préférence ceux de formule (I) N+R1R2R3R4, (II) R1R2N+=CR3R4 (III) R1 R2N+=CR3-R7-R3C=N+R1 R2, les ions phosphonium quaternaire de préférence ceux de formule (IV) P+R1R2R3R4, (V) R1R2P=CR3R4, et (V) R1 R2P+=CR3-R7-R3C=P+R1 R2, les ions sulfonium ternaire ceux de formule (VI) S+R1R2R3, et les ions guanidinium ceux de formule (VII) [C(NR1R2)(NR3R4)(NR5R6)] + où R1, R2, R3, R4, R5 et R6 représentent, indépendamment les uns des autres, chacun un atome d'hydrogène, sauf lorsqu'ils sont liés à l'atome d'azote du groupe ammonium quaternaire, à l'atome de phosphore du groupe phosphonium quaternaire ou à l'atome de soufre du groupe sulfonium ternaire, ou un groupe hydrocarboné en C1-30, saturé ou insaturé, linéaire, ramifié ou cyclique, aliphatique ou aromatique, comportant éventuellement une ou plusieurs fonctions choisies parmi -CO2R, -C(=O)R, -OR, -C(=O)RR', -C(=O)N(R)NR'R", -NRR', -SR, -S(=O)R, -SO2R, -SO3R, -CN, -N(R)P(=O)R'R', -PRR', -P(=O)RR', -P(OR)(OR') et -P(=O)(OR)(OR'), où R, R' et R", identiques ou différents, représentent chacun un atome d'hydrogène ou un radical hydrocarboné en C1-30, ou, dans les formules (I), (II), (IV) et (V), R2 et R3 forment, avec l'atome d'azote ou avec l'atome de phosphore, un hétérocycle à 4 à 10 chaînons, de préférence 5 à 6 chaînons, comportant 1, 2 ou 3 atomes d'azote et/ou de phosphore, et R7 représente un groupe alkylène ou phénylène. 6 Les groupes R', R2, R3, R4, R5 et R6 sont par exemple les groupes méthyle, éthyle, propyle, isopropyle, n-butyle, sec-butyle, tert-butyle, amyle, phényle ou benzyle. R7 représente par exemple un radical méthylène, éthylène ou propylène. Les ions ammonium quaternaire sont de préférence choisis parmi les ions butyl-1-diméthyl-2,3-imidazolium, butyl-1-methyl-3-imidazolium, butyl-1-methyl-1-pyrrolidinium, (hydroxy-2-éthyl)-1-méthyl-3-imidazolium, éthyl-1-méthyl-3-imidazolium, ethyl-1-méthyl-1-pyrrolidinium, hexyl-1-méthyl-3-imidazolium, méthyl-1-propyl-1-piperidinium, méthyl-3-octyl-1-imidazolium, diméthyl-2,3-propyl-1-imidazolium, N-méthyl-N-propyl-pyrrolidinium, N-tributyl- N-méthyl-ammonium, N-butyl-N-triméthyl-ammonium, N-hexyl-N-triméthyl- ammonium, méthyl-3-phényléthyl-1-imidazolium, benzyl-éthyl-diméthyl- ammonium, et le benzyl-diméthyl-phényléthyl-ammonium. On peut citer à titre d'exemple d'ion ammonium ternaire l'ion pyridinium et diméthyl-hydrogéno-benzylammonium et le méthyl-hydrogéno-imidazolium. L'ion phosphonium quaternaire est de préférence l'ion tétrabutylphosphonium ou tributyl-tétradécylphosphonium. On peut citer à titre d'anions K préférés les ions halogénure, nitrate, sulfate, sulfate d'alkyle, phosphate, phosphate d'alkyle, acétate, halogénoacétate, tétrafluoroborate, tétrachloroborate, hexafluorophosphate, trifluoro-tris-(pentafluoroéthyl)phosphate, hexafluoroantimonate, fluorosulfonate, alcanesulfonate (par exemple méthanesulfonate), perfluoroalcanesulfonate (par exemple le trifluorométhanesulfonate), bis(perfluoroalkylsulfonyl)amidure (par exemple le bis-(trifluorométhylsulfonyl)amidure de formule N(CF3SO2)2-), méthylure de tristrifluorométhylsulfonyle de formule C(CF3SO2)3-, méthylure de bis-(trifl uorométhylsulfonyle) de formule HC(CF3SO2)2-, tétra-(trifluoroacétoxy)- borate, bis-(oxalato)-borate, dicyanamide, tricyanométhylure, tétrachloroaluminate et chlorozinçates. On entend par � alkyle � ou � alcane � ici une chaîne hydrocarbonée, linéaire ou ramifiée, comportant de 1 à 18 atomes de carbone, de préférence de 1 à 6 atomes de carbone. 7 On choisira de préférence des liquides ioniques comportant, dans leur partie cationique, au moins un noyau aromatique, tel que phényle ou naphtyle, ou hétéroaromatique à 5 ou 6 chaînons comportant un ou deux atomes d'azote Les liquides ioniques sont de préférence choisis parmi le bis(trifluorométhylsulfonyle)amidure de butyl-1-méthyl-3-imidazolium, le bis(trifluorométhylsulfonyl)amidure de butyl-1-diméthyl-2,3-imidazolium, le bis(trifluorométhylsulfonyl)amidure de N-butyl-N-méthylpyrrolidinium, le bis(trifluorométhylsulfonyl)amidure de éthyl-1-méthyl-3-imidazolium, le bis(trifluorométhylsulfonyl)amidure de hexyl-1-méthyl-3-imidazolium, le bis(trifluorométhylsulfonyl)amidure de méthyl-1-propyl-1-piperidinium, le bis(trifluorométhylsulfonyl)amidure de octyl-1-méthyl-3-imidazolium, le bis(trifluorométhylsulfonyl)amidure de diméthyl-2,3-propyl-1-imidazolium, le bis(trifluorométhylsulfonyl)amidure de N-propyl-N-méthyl-pyrrolidinium, le bis(trifluorométhylsulfonyl)amidure de N-tributyl-N-méthyl-ammonium, le bis(trifluorométhylsulfonyl)amidure de N-triméthyl-N-butyl-ammonium, le bis(trifluorométhylsulfonyl)amidure de N-triméthyl-N-hexyl-ammonium, le bis(trifluorométhylsulfonyl)amidure de N-triméthyl-N-propyl-ammonium, le bis(trifluorométhylsulfonyl)amidure de phényléthyl-1-méthyl-3-imidazolium, le bis-(trifluorométhylsulfonyl)amidure de phényléthyl-diméthyl-benzylammonium, le bis-(trifluorométhylsulfonyl)amidure d'éthyl-diméthyl-benzyl-ammonium, le tétrafluoroborate de butyl-1-méthyl-3-imidazolium, le tétrafluoroborate de (hydroxy-2-éthyl)-1-méthyl-3-imidazolium, le tétrafluoroborate d'éthyl-1-méthyl-3-imidazolium, le tétrafluoroborate de N-triméthyl-N-butyl-ammonium, le tétrafluoroborate de N-triméthyl-N-héxyl-ammonium, le tétrafluoroborate d'éthyl-1-méthyl-3-imidazolium, l'acétate, bromure, chlorure, dicyanamide, hexafluorophosphate, hydrogénosulfate, methanesulfonate, tetrachloroaluminate et trifluoromethansulfonate de butyl-1-méthyl-3-imidazolium, l'acétate, chlorure, bromure, dicyanamide, hexafluorophosphate, hydrogénosulfate et trifluorométhanesulfonate de butyl-1-méthyl-1- pyrrolidinium, le bromure, chlorure, dicyanamide et hexafluorophosphate de (hydroxy-2-éthyl)-1-méthyl-3-imidazolium, le bromure, chlorure, hexafluorophosphate, tetrachloroaluminate et trifluorométhanesulfonate d'éthyl-1-méthyl-3-imidazolium, le hexafluorophosphate d'hexyl-1-méthyl-3- 8 imidazolium, le trifluorométhanesulfonate d'hexyl-1-méthyl-3-imidazolium, le chlorure ou méthanesulfonate d'hydrogéno-méthylimidazolium. Parmi ces liquides ioniques ceux inclus dans la liste suivante sont des RTIL tels que définis précédemment : L'acétate de butyl-1-méthyl-3-imidazolium, le bis(trifluorométhylsulfonyle)amidure de butyl-1-méthyl-3-imidazolium, le dicyanamide de butyl-1-méthyl-3-imidazolium, l'hexafluorophosphate de butyl-1-méthyl-3-imidazolium, le tetrachloroaluminate de butyl-1-méthyl-3-imidazolium, le tetrafluroborate de butyl-1-méthyl-3-imidazolium, le trifluoromethanesulfonate de butyl-1-méthyl-3-imidazolium, le bis(trifluorométhylsulfonyle)amidure de butyl-1-méthyl-1-pyrrolidinium, le dicyanamide de butyl-1-méthyl-1-pyrrolidinium, l'hexafluorophosphate de (hydroxy-2-éthyl)-1-méthyl-3-imidazolium, le tetrafluoroborate d'(hydroxy-2- éthyl)-1-méthyl-3-imidazolium, le bis(trifluorométhylsulfonyl)amidure d'éthyl-1-méthyl-3-imidazolium, le tetrachloroaluminate d'éthyl-1-méthyl-3-imidazolium, le tetrafluoroborate d'éthyl-1-méthyl-3-imidazolium, le trifluoromethanesulfonate d'éthyl-1-méthyl-3-imidazolium, le bis(trifluorométhylsulfonyl)amidure d'hexyl-1-méthyl-3-imidazolium, le hexafluorophosphate d'hexyl-1-méthyl-3-imidazolium, le tetrafluoroborate d'hexyl-1-méthyl-3-imidazolium, le bis(trifluorométhylsulfonyl)amidure de méthyl-1-propyl-1-piperidinium, le bis(trifluorométhylsulfonyl)amidure de diméthyl-2,3-propyl-1-imidazolium, le bis(trifluorométhylsulfonyl)amidure de N-propyl-N-méthyl-pyrrolidinium, le bis(trifluorométhylsulfonyl) amidure de N-triméthyl-N-butyl-ammonium, et le bis(trifluorométhylsulfonyl) amidure de N-triméthyl-N-propyl-ammonium. On peut utiliser pour la présente invention en principe n'importe quel colorant photochromique stable, soluble dans les solvants ioniques décrits ci-dessus. Pour des raisons évidentes, on choisira de préférence des colorants photochromiques présentant une différence de transmission importante entre l'état activé et l'état inactivé. Les colorants photochromiques sont avantageusement incolores à l'état non activé. On peut citer à titre d'exemple de familles préférées de colorants photochromiques les spiro-oxazines, les spiro-indoline[2,3']benzoxazines, les chromènes, les spiroxazine homo-aza-adamantanes, les spirofluorène-(2H)-benzopyranes, les naphto[2,1-b]pyranes et les naphto[1,2-b]pyranes. Le colorant photochromique est de préférence choisi parmi les naphto[2,1-b]pyranes et les naphto[1,2-b]pyranes. Le solvant organique miscible avec le ou les liquide(s) ionique(s) est de préférence choisi parmi le 4-méthoxyphénylacétate d'éthyle (EMPA), le carbonate de propylène, le diphénylméthane, le toluène, la tétrabutylurée, la ybutyrolactone, l'acétophénone, ainsi que les solvants à motif phtalate. La composition photochromique liquide de la présente invention a de préférence une viscosité permettant de l'introduire dans les � cellules � ou � cuves � très fines de dispositifs optiques tels que ceux décrits dans la demande FR 2 872 589. Cette introduction se fait de préférence par des procédés de dépôt par jet de matière de compositions relativement peu visqueuses, par exemple à l'aide de dispositifs d'impression par jet d'encre. Les compositions photochromiques de la présente invention ont par conséquent de préférence une viscosité Brookfield, mesurée à 20 °C, inférieure à 1000 centipoises, en particulier comprise entre 9 et 100 centipoises. Comme expliqué en introduction, les solvants ioniques présentent l'avantage, entre autres, de permettre l'obtention de solutions de colorants photochromes relativement plus concentrées que celles de l'art antérieur. La dissolution des colorants photochromes se fait de préférence à chaud, par exemple à des températures comprises entre 80 et 150 °C, puis on laisse la composition refroidir à température ambiante avant d'en éliminer les résidus solides. II a été ainsi possible d'atteindre des concentrations en colorant photochromes de 0,3 mol/L. La concentration du colorant photochromique dans les compositions photochromiques à base de solvants ioniques de la présente invention est par conséquent de préférence comprise entre 0,01 et 0,4 mole/L, en particulier entre 0,05 et 0,3 mole/L. Les compositions photochromiques de la présente invention peuvent contenir en outre toute sorte d'additifs utiles dans l'application envisagée à condition que ceux-ci n'altèrent pas les propriétés intrinsèques avantageuses des compositions de la présente invention. On peut citer à titre d'exemples de tels additifs, les agents stabilisants, les agents tensioactifs, les colorants autres que les colorants photochromes La présente invention a pour objet non seulement les compositions photochromiques à base de solvant ionique en tant que telles, mais également leur utilisation pour la fabrication de dispositifs ou de composants optiques, tels que des lentilles ophtalmiques, correctrices ou non correctrices, ainsi que d'autres éléments conçus pour corriger, protéger ou augmenter la vision, qui englobent, sans s'y limiter, les lentilles de contact, les lentilles intraoculaires, des loupes, des lentilles de protection. Les dispositifs ou composants optiques englobent également des vitres du bâtiment ou de véhicules de transport, des filtres, ou des commutateurs optiques. Le dispositif optique est de préférence une lentille ophtalmique. Le dispositif optique de la présente invention comprend de préférence un ensemble de cellules juxtaposées parallèlement à une surface du dispositif optique, chaque cellule étant hermétiquement fermée et contenant ladite composition photochromique à base de solvant ionique. L'ensemble de cellules, juxtaposées parallèlement à une surface dudit dispositif optique et contenant ladite composition photochromique, est de préférence formé dans une couche transparente polymérique formée sur un support rigide transparent. Les caractéristiques techniques et différents modes de réalisation de tels dispositifs optiques, ainsi qu'un procédé de préparation de tels dispositifs sont décrits en détail dans la demande FR 2 872 589 de la demanderesse. Exemple 1 On prépare une solution de chacun des colorants photochromiques suivants (CH3)2N Colorant 2 Colorant 1 11 Colorant 3 10 d'une part dans du 4-méthoxyphénylacétate d'éthyle (EMPA), un solvant organique utilisé classiquement pour la solubilisation de colorants photochromiques, et, d'autre part, dans un � solvant ionique � formé par un mélange des deux liquides ioniques suivants : 15 (CF3SO2)2N bis-(trifluorosulfonyl)-amidure de phényléthyl-1-méthyl-3-imidazolium (CF3SO2)2N 20 bis-(trifluorosulfonyl)-amidure de éthyl-diméthyl-benzylammonium Le tableau 1 ci-après rassemble, pour chacune des solutions ainsi préparées : C : la concentration de la solution préparée (en mol/L) 25 2max : la longueur d'onde d'absorption maximale du colorant dissous To : la transmission de la solution avant irradiation T5min : la transmission après 5 minutes d'irradiation UV 4T = To-T5min : la différence entre la transmission à l'état décoloré et à l'état activé (coloré) 12 T3/4 : le temps nécessaire pour revenir, après arrêt de l'irradiation UV, au quart de l'amplitude de coloration, exprimée en densité optique Tableau 1 colorant solvant C (mol/L) Xmax (nm) To (%) T5min (%) AT T3/4 (sec) Colorant 1 EMPA 0,083 425 93,62 91,51 2,11 36,5 Solvant 452 92,90 91,71 1,19 12 ionique Colorant 2 EMPA 0,032 587 89,54 45,04 44,5 25,2 Solvant 600 92,76 78,93 13,83 10,6 ionique Colorant 3 EMPA 0,026 587 88,45 64,26 24,19 9,7 Solvant 604 94,88 82,37 12,51 6,1 ionique Le tableau 2 ci-après présente les paramètres cinétiques des colorants 2 et 3 (le colorant 1 ne présentant pas un AT suffisamment important pour le calcul). Les paramètres de décoloration ont été analysés en utilisant une fonction bi-exponentielle standard : A(t)=Aie-k1t+A2T e-k2t où A(t) = densité optique, AI et A2 = contributions respectives à la densité optique initiale des composantes rapides et lentes, k1 et k2 = constantes de vitesse de décoloration des composantes rapides et lentes (en secondes-1). Tableau 2 Colorant solvant k1(s-l) k2(s-l) A~ A2 Colorant 2 EMPA 3,374 0 0,355 0,049 Solvant 7,95 0 0,103 0,033 Ionique Colorant 3 EMPA 8,59 0 0,211 0,054 Solvant 13,99 0,02 0,116 0,024 Ionique Ces résultats montrent qu'à concentration égale, la différence de transmission entre l'état inactivé (incolore) et l'état activé (coloré) est dans tous les cas deux à trois fois moins importante dans le solvant ionique (mélange de deux liquides ioniques). Cet inconvénient peut toutefois être largement compensé en augmentant la concentration des colorants photochromiques dans le mélange de liquides ioniques. Par ailleurs, on constate que le temps nécessaire pour revenir, après arrêt de l'irradiation, au quart de la densité optique est considérablement réduit dans un solvant ionique. En effet, le tableau 2 montre que la constante de vitesse principale (k1) est toujours plus importante dans le cas du liquide ionique. On observe également un effet secondaire surprenant appelé � effet bathochromique �: ainsi dans le cas d'un solvant ionique comparé à un solvant organique traditionnel on constate un déplacement du maximum d'absorption (Xmax (nm)) vers les grandes longueurs d'ondes. Exemple 2 Dans cet exemple, on dissout chacun de deux colorants photochromiques, à savoir le Reversacol� Midnight Grey (colorant 4) et le colorant 5 de formule 1325 (CH3)ZN 10 dans une série de liquides ioniques et, à titre de comparaison, dans l'EMPA : Le tableau 3 ci-après rassemble les différences de transmission (AT) et les temps de désactivation (T3/4) après arrêt de l'irradiation pour chacune des solutions ainsi préparées : Tableau 3 Colorant Solvant ionique ou EMPA C AT T3/4 BTSAde 1-éthyl-3-méthylimidazolium 0,0335 (mol/L) 17,87 5,4 BTSAde 1,2-diméthyl-3-butylimidazolium 0,0335 (mol/L) 23,66 6,7 Colorant 4 BTSAde 1-butyl-3-méthylimidazolium 0,0248 (mol/L) 23,88 8,0 Hexafluorophosphate de 1-butyl-3- 0,0336 (mol/L) 8,8 6,9 méthylim idazolium Dicyanamide de 1 -butyl-3-méthylimidazolium 0,0211 (mol/L) 21,47 17,3 BTSAde N-butyl-N-méthylpyrrolidinium 0,028 (mol/L) 30,76 13,4 BTSAde N-butyl-N-méthylpyrrolidinium 0,325 (mol/L) 52,33 13,9 BTSAde N-triméthyl-N-butylammonium 0,0297 (mol/L) 33,08 16,9 EMPA (comparatif) 0,03 (mol/L) 55,38 25,4 BTSAde 1-éthyl-3-méthylimidazolium 3,0 % en poids 30,93 6,9 BTSAde N-butyl-N-méthylpyrrolidinium 3,0 % en poids 46,70 13,8 Colorant 5 Dicyanamide de 1-butyl-3-méthylimidazolium 2,98 % en poids 36,98 15,4 BTSAde N-triméthyl-N-butylammonium 2,98 % en poids 48,67 17,5 BTSAde N-butyl-N-méthylpyrrolidinium 5,84 % en poids 53,81 15,2 EMPA (comparatif) 3,0 % en poids 65,17 26 15 BTSA = Bis-(trifluorosulfonyl)amidure EMPA = 4-méthoxyphénylacétate d'éthyle (solvant organique comparatif) 14 Colorant 5 15 On constate que, comme pour les solutions de l'exemple 1, le temps de décoloration (T314) du colorant photochromique dissous dans un solvant ionique est systématiquement inférieur à celui constaté dans un solvant classique tel que l'EMPA. Exemple 3 Cet exemple illustre l'influence du rapport solvant ionique/solvant organique sur la cinétique de décoloration de colorants photochromiques. On dissout 0,03 mol/L du colorant 5 de l'Exemple 2 dans différents mélanges de solvants ayant une teneur en liquide ionique croissante et l'on détermine le temps de décoloration (T3/4) après arrêt de l'irradiation UV. Le liquide ionique est celui utilisé dans l'exemple 1, c'est-à-dire un mélange de bis-(trifluorosulfonyl)amidure de phényléthyl-1-méthyl-3-imidazolium et de bis-(trifluorosulfonyl)amidure d'éthyl-diméthyl-benzylammonium. Les résultats sont présentés dans le tableau 4 ci-dessous. Tableau 4 : Cinétique de décoloration d'un colorant photochromique en fonction de la teneur en liquide ionique du solvant Rapport 4-méthoxyphénylacétate d'éthyle/liquide ionique T314 100 / 0 54 secondes 75 / 25 54 secondes 50 / 50 54 secondes 75 / 25 30 secondes 0/100 18 secondes Ces résultats montrent que, pour le colorant 5 et pour cette combinaison de solvant organique (EMPA) et de liquide ionique, la vitesse de décoloration du colorant ne change pas pour des teneurs en liquide ionique inférieures ou 25 égales à 50 %. Au delà de cette valeur, le temps de décoloration est sensiblement raccourci et ceci d'autant plus que la teneur en liquide ionique augmente.20 REVENDICATIONS 1. Composition photochromique, liquide à 20 °C, comprenant (a) au moins un colorant photochromique, et (b) un solvant ionique. 2. Composition photochromique selon la revendication 1, caractérisée par le fait que le solvant ionique est choisi parmi - (b)(i) les liquides ioniques liquides à température ambiante (RTIL), - (b)(ii) les mélanges, liquides à température ambiante, de liquides ioniques. - (b)(iii) les mélanges, liquides à température ambiante, d'au moins un liquide ionique et d'au moins un solvant organique miscible avec le(s) liquide(s) ionique(s). 5. Composition photochromique selon la revendication 1 ou 2, caractérisée par le fait que les liquides ioniques (b) sont choisis parmi les sels organiques de formule Q+A- dans laquelle Q+ représente un cation organique choisi parmi les ions ammonium quaternaire ou ternaire, phosphonium quaternaire, sulfonium ternaire et guanidinium, et K représente n'importe quel anion, organique ou minéral, susceptible de former avec Q+ un sel ayant un point de fusion inférieur à 100 °C. 6. Composition photochromique selon l'une quelconque des revendications précédentes, caractérisée par le fait que les liquides ioniques liquides à température ambiante (RTIL) sont choisis parmi les sels de formule Q+A-dans laquelle Q+ représente un cation choisi parmi les ions ammonium ternaire et quaternaire, phosphonium quaternaire, sulfonium ternaire et guanidinium, et K représente n'importe quel anion, organique ou minéral, susceptible de former avec Q+ un sel ayant un point de fusion inférieur à 20 °C. 7. Composition photochromique selon la revendication 3 ou 4, caractérisée par le fait que Q+ représente un cation choisi parmi - les ions ammonium ternaire et_quaternaire de formule (I) N+R'R2R3R4, (II) R'R2N+=CR3R4 (III) R1 R2N+=CR3-R7-R3C=N+R' R2, - les ions phosphonium quaternaire de formule 17 (IV) P+R1R2R3R4, (V) R1R2P=CR3R4, et (V) R1 R2P+=CR3-R7-R3C=P+R1 R2, - les ions sulfonium ternaire de formule (VI) S+R1R2R3, et - les ions guanidinium de formule (VII) [C(NR1R2)(NR3R4)(NR5R6)] + où R1, R2, R3, R4, R5 et R6 représentent, indépendamment les uns des autres, chacun un atome d'hydrogène, sauf lorsqu'ils sont liés à l'atome d'azote du groupe ammonium quaternaire, à l'atome de phosphore du groupe phosphonium quaternaire ou à l'atome de soufre du groupe sulfonium ternaire, ou un groupe hydrocarboné en C1-30, saturé ou insaturé, linéaire, ramifié ou cyclique, aliphatique ou aromatique, comportant éventuellement une ou plusieurs fonctions choisies parmi -CO2R, -C(=O)R, -OR, -C(=O)RR', -C(=O)N(R)NR'R", -NRR', -SR, -S(=O)R, -SO2R, -SO3R, -CN, -N(R)P(=O)R'R', -PRR', -P(=O)RR', -P(OR)(OR') et -P(=O)(OR)(OR'), où R, R' et R", identiques ou différents, représentent chacun un atome d'hydrogène ou un radical hydrocarboné en C1-3o, ou, dans les formules (I), (II), (IV) et (V), R2 et R3 forment, avec l'atome d'azote ou avec l'atome de phosphore, un hétérocycle à 4 à 10 chaînons, de préférence 5 à 6 chaînons, comportant 1, 2 ou 3 atomes d'azote et/ou de phosphore, et R7 représente un groupe alkylène ou phénylène, et K représente un anion choisi parmi les ions halogénure, nitrate, sulfate, sulfate d'alkyle, phosphate, phosphate d'alkyle, acétate, halogénoacétate, tétrafluoroborate, tétrachloroborate, hexafluorophosphate, trifluoro-tris-pentafluoroéthyl)phosphate, hexafluoroantimonate, fluorosulfonate, alcanesulfonate, perfluoroalcanesulfonate, bis(perfluoroalkylsulfonyl)amidure, méthylure de tris-trifluorométhylsulfonyle de formule C(CF3SO2)3-, méthylure de bis-(trifluorométhylsulfonyle) de formule HC(CF3SO2)2-, tétra-(trifluoroacétoxy)-borate, bis-(oxalato)-borate, dicyanamide, tricyanomethylure, tétrachloroaluminate et chlorozinçates. 6. Composition selon l'une quelconque des revendications précédentes, caractérisée par le fait que les liquides ioniques sont choisisparmi le bis(trifluorométhylsulfonyle)amidure de butyl-1-méthyl-3-imidazolium, 10 15 bis-(trifluorométhylsulfonyl)amidure de phényléthyl-diméthyl-benzylammonium, le bis-(trifluorométhylsulfonyl)amidure d'éthyl-diméthyl-benzyl)ammonium, le tétrafluoroborate de butyl-1-méthyl-3-imidazolium, le tétrafluoroborate de (hydroxy-2-éthyl)-1-méthyl-3-imidazolium, le tétrafluoroborate d'éthyl-1-méthyl-3-imidazolium, le tétrafluoroborate de N-triméthyl-N-butyl-ammonium, le 20 tétrafluoroborate de N-triméthyl-N-héxyl-ammonium, le tétrafluoroborate d'éthyl-1-méthyl-3-imidazolium, l'acétate, bromure, chlorure, dicyanamide, hexafluorophosphate, hydrogénosulfate, methanesulfonate, tetrachloroaluminate et trifluoromethanesulfonate de butyl-1-méthyl-3-imidazolium, l'acétate, chlorure, bromure, dicyanamide, hexafluorophosphate, 25 hydrogénosulfate et trifluorométhansulfonate de butyl-1-méthyl-1-pyrrolidinium, le bromure, chlorure, dicyanamide et hexafluorophosphate d'(hydroxy-2-éthyl)- 1-méthyl-3-imidazolium, le bromure, chlorure, hexafluorophosphate, tetrachloroaluminate et trifluorométhanesulfonate d'éthyl-1-méthyl-3- imidazolium, le hexafluorophosphate d'hexyl-1-méthyl-3-imidazolium, le 30 trifluorométhanesulfonate d'hexyl-1-méthyl-3-imidazolium, le chlorure ou méthanesulfonate d'hydrogéno-méthylimidazolium. 7. Composition selon l'une quelconque des revendications précédentes, caractérisée par le fait que le colorant photochromique est choisi parmi les spiro-oxazines, les spiro-indoline[2,3']benzoxazines, les chromènes, les le bis(trifluorométhylsulfonyl)amidure de butyl-1-diméthyl-2,3-imidazolium, le bis(trifluorométhylsulfonyl)amidure de N-butyl-N-méthylpyrrolidinium, le bis(trifluorométhylsulfonyl)amidure de éthyl-1-méthyl-3-imidazolium, le bis(trifluorométhylsulfonyl)amidure de hexyl-1-méthyl-3-imidazolium, le bis(trifluorométhylsulfonyl)amidure de méthyl-1-propyl-1-piperidinium, le bis(trifluorométhylsulfonyl)amidure de octyl-1-méthyl-3-imidazolium, le bis(trifluorométhylsulfonyl)amidure de diméthyl-2,3-propyl-1-imidazolium, le bis(trifluorométhylsulfonyl)amidure de N-propyl-N-méthyl-pyrrolidinium, le bis(trifluorométhylsulfonyl)amidure de N-tributyl-N-méthyl-ammonium, le bis(trifluorométhylsulfonyl)amidure de N-triméthyl-N-butyl-ammonium, le bis(trifluorométhylsulfonyl)amidure de N-triméthyl-N-hexyl-ammonium, le bis(trifluorométhylsulfonyl)amidure de N-triméthyl-N-propyl-ammonium, le bis(trifluorométhylsulfonyl)amidure de phényléthyl-1-méthyl-3-imidazolium, le 19 spiroxazine homo-aza-adamantanes, les spirofluorène-(2H)-benzopyranes, les naphto[2,1-b]pyranes et les naphto[1,2-b]pyranes. 8. Composition selon l'une quelconque des revendications 2 à 7, caractérisée par le fait que le solvant organique miscible avec le ou les liquide(s) ionique(s) est choisi parmi le 4-méthoxyphénylacétate d'éthyle (EMPA), le carbonate de propylène, le diphénylméthane, le toluène, la tétrabutylurée, la y-butyrolactone, l'acétophénone, ainsi que les solvants à motif phtalate. 9. Composition selon l'une quelconque des revendications précédentes, caractérisée par le fait qu'elle présente une viscosité, à 20 °C, inférieure à 1000 centipoises, de préférence comprise entre 9 et 100 centipoises. 10. Composition selon l'une quelconque des revendications précédentes, caractérisée par le fait que la concentration du colorant photochromique est comprise entre 0,01 et 0,4 mole/L, de préférence entre 0,05 et 0,3 mole/L. 11. Dispositif optique contenant une composition photochromique selon l'une quelconque des revendications précédentes. 12. Dispositif optique selon la revendication 11, caractérisé par le fait qu'il comprend un ensemble de cellules juxtaposées parallèlement à une surface du dispositif optique, chaque cellule étant hermétiquement fermée et contenant ladite composition photochromique selon l'une quelconque des revendications 1 û 10. 13. Dispositif optique selon les revendications 11 ou 12, caractérisé par le fait que l'ensemble de cellules, juxtaposées parallèlement à une surface dudit dispositif optique et contenant ladite composition photochromique, est formé dans une couche transparente polymérique formée sur un support rigide transparent.